УФ-РЕАКТИВНЫЙ ТЕРМОПЛАВКИЙ КЛЕЙ ДЛЯ ЛАМИНИРОВАНИЯ ПРОЗРАЧНЫХ ПЛЕНОК

1. УФ-отверждаемая термоплавкая клеевая композиция, содержащая
(а) по меньшей мере один УФ-отверждаемый уретан(мет)акрилат, причем уретан(мет)акрилат получен преобразованием NCO-функционального полиуретанового форполимера с молярным избытком гидрокси- и/или амино-модифицированного (мет)акрилата;
(b) по меньшей мере один (мет)акрилатный мономер или олигомер, причем по меньшей мере один (мет)акрилатный мономер или олигомер включает кислотно-модифицированный (мет)акрилат с кислотным числом от 50 до 400 мг КОН/г, предпочтительно от 100 до 200 мг КОН/г; и
(с) по меньшей мере один фотоинициатор.
2. Композиция по п.1, отличающаяся тем, что композиция, в каждом случае в расчете на общий состав композиции, содержит:
(а) от 50 до 85 вес.%, в частности, от 55 до 75 вес.%, по меньшей мере одного УФ-отверждаемого уретан(мет)акрилата;
(b) от 15 до 45 вес.%, в частности, от 25 до 35 вес.%, по меньшей мере одного (мет)акрилатного мономера или олигомера; и
(с) от 0,02 до 5 вес.%, в частности, от 0,1 до 3 вес.%, по меньшей мере одного фотоинициатора.
3. Композиция по п. 1 или 2, отличающаяся тем, что по меньшей мере один (мет)акрилатный мономер или олигомер представляет собой смесь мономерных и/или олигомерных (мет)акрилатов, которая содержит по меньшей мере один кислотно-модифицированный (мет)акрилат с кислотным числом от 50 до 400 мг КОН/г, предпочтительно от 100 до 200 мг КОН/г, в количестве от 5 до 40 вес.%, предпочтительно от 9 до 22 вес.%, в каждом случае в расчете на совокупную массу мономерных и/или олигомерных (мет)акрилатов.
4. Композиция по п.3, отличающаяся тем, что смесь мономерных и/или олигомерных (мет)акрилатов дополнительно содержит один или более (мет)акрилатов, которые выбраны из сложных полиэфиракрилатов, пропоксилированного неопентилгликольдиакрилата, 2-(2-этоксиэтокси)этилакрилата и тетрагидрофурфурилакрилата.
5. Композиция по одному из пп. 1-4, отличающаяся тем, что NCO-функциональный полиуретановый форполимер получен взаимодействием
(а) по меньшей мере одного простого полиэфирполиола, по меньшей мере одного сложного полиэфирполиола, или их смеси; и необязательно содержащего гидроксильные или карбоксильные группы (мет)акрилата, сополимера полиэтилена с малеиновым ангидридом или акриловой кислотой, и/или окисленного полиэтиленового воска; со
(b) стехиометрическим избытком по меньшей мере одного полиизоцианата.
6. Композиция по п.5, отличающаяся тем, что
(d) простой полиэфирполиол представляет собой полипропиленгликоль, в частности, с молекулярной массой Mw около 2000 г/моль и гидроксильным числом от около 50 до 60 мг КОН/г;
(e) сложный полиэфирполиол представляет собой сополиэфир на основе 1,6-гександиола и адипиновой кислоты или 1,12-доденкандикарбоновой кислоты, в частности, с гидроксильным числом от 25 до 35 мг КОН/г;
(f) содержащий гидроксильные или карбоксильные группы (мет)акрилат представляет собой модифицированный гидроксильными группами метилметакрилатный/бутилметакрилатный сополимер;
(g) сополимер этилена с малеиновым ангидридом или акриловой кислотой представляет собой полиэтиленовый воск, содержащий 1-5 вес.% звеньев малеинового ангидрида и/или 5-20 вес.% звеньев акриловой кислоты, в расчете на сополимер;
(h) по меньшей мере один полиизоцианат выбран из диизоцианатов, полимерных изоцианатов и бифункциональных форполимеров из сложных полиэфиров и диизоцианатов; и/или
стехиометрический избыток полиизоцианата в расчете на молярное отношение NCO- к ОН-группам составляет от 1,25:1 до 2,5:1, предпочтительно от 1,5:1 до 2:1.
7. Композиция по одному из пп. 1-6, отличающаяся тем, что применяемые для получения по меньшей мере одного УФ-отверждаемого уретанакрилата гидрокси- и/или амино-модифицированные (мет)акрилаты представляют собой мономерные и/или олигомерные (мет)акрилаты с акрилатной функциональностью от 1 до 6 и функциональностью по гидроксильным и/или аминогруппам от 1 до 4, в частности, выбраны из пропиленгликольакрилата, 2-гидроксиэтилакрилата, эпоксиакрилатов, в частности, эпоксидиакрилата бисфенола А, алифатических и ароматических уретанакрилатов, необязательно этоксилированных три- и/или тетраакрилатных сложных эфиров пентаэритрита, пента- и/или гексаакрилатных сложных эфиров дипентаэритрита, и капролактонакрилата.
8. Композиция по одному из пп. 1-7, отличающаяся тем, что по меньшей мере один УФ-отверждаемый уретанакрилат имеет
(j) молекулярную массу Mw свыше 2000 г/моль, в частности, в диапазоне от 5000 до 30000 г/моль; и/или
(k) гидроксильное число в диапазоне от 1 до 50 мг КОН/г, в частности, от 1 до 8 мг КОН/г.
9. Композиция по одному из пп. 1-8, отличающаяся тем, что композиция дополнительно содержит одно или более соединений, которые выбраны из группы, состоящей из восков, смол, промоторов адгезии, стабилизаторов, антиоксидантов, активаторов течения, наполнителей, смачивающих агентов, деаэраторов, красителей, пигментов и пластификаторов.
10. Способ ламинирования пленки, в частности, пленки на основе PMMA и/или сложного полиэфира, на формованное изделие, в частности, покрытое меламином или PVC формованное изделие, отличающаяся тем, что УФ-отверждаемую термоплавкую клеевую композицию по одному из пп. 1-9 наносят на поверхность формованного изделия, поверхность пленки или на обе из них, и затем формованное изделие и пленка склеивают.
11. Композитный материал из формованного изделия, в частности, формованного изделия с меламиновым или PVC-покрытием, и склеенной с ним пленки, изготовленной согласно способу по п.10.
12. Применение УФ-отверждаемой термоплавкой клеевой композиции по одному из пп. 1-9 для связывания пленки с формованным изделием.